(57)【要約】  アノードとして金属ニッケル、カソードとして導電性材料、電解液として高純度塩酸を使用し、アノライトとカソライトを陰イオン交換膜で分離してイオン交換膜電解を行って、アノライトとして塩化ニッケル溶液を得る工程、塩化ニッケル溶液を、大気圧下で８０〜１００℃に加熱して濃縮し、濃縮塩化ニッケル溶液を得る工程、得られた濃縮塩化ニッケル溶液を、無酸素雰囲気中、大気圧下で１８０〜２２０℃に加熱して乾燥し、無水塩化ニッケルを得る工程、を含む、無水塩化ニッケルの製造方法によって、ガス成分以外の不純物元素含有量が１０ｗｔｐｐｍ未満であり、硼素、ナトリウム、マグネシウム、アルミニウム、カリウム、カルシウム、チタン、クロム、マンガン、鉄、銅、亜鉛、ヒ素、銀、カドミウム、インジウム、錫、タリウム、鉛含有量が１ｗｔｐｐｍ未満である無水塩化ニッケルを提供する。
2017126442.tif 000002
【特許請求の範囲】
【請求項１】
ガス成分以外の不純物元素の含有量合計が１０ｗｔｐｐｍ未満であり、硼素、ナトリウム、マグネシウム、アルミニウム、カリウム、カルシウム、チタン、クロム、マンガン、鉄、銅、亜鉛、ヒ素、銀、カドミウム、インジウム、錫、タリウム、鉛含有量がそれぞれ１ｗｔｐｐｍ未満であり、珪素、コバルト含有量がそれぞれ５ｗｔｐｐｍ未満である、無水塩化ニッケル。
【請求項２】
酸素含有量が３５０ｗｔｐｐｍ未満（又は、含水率０．５ｗｔ％未満）である無水塩化ニッケル。
【請求項３】
粒径４ｍｍ以上の粒子合計が１０ｗｔ％以上で、かつ、粒径０．３ｍｍ以下の粒子が３０ｗｔ％以下である、請求項１又は請求項２に記載の無水塩化ニッケル。
【請求項４】
かさ密度が１．５〜３．０ｇ／ｃｍ3、タップ密度が２．０〜３．３ｇ／ｃｍ3である事を特徴とする、請求項１〜３に記載の無水塩化ニッケル。
【請求項５】
アノードとして原料金属ニッケルを使用し、カソードとして導電性材料を使用し、電解液として高純度塩酸を使用し、アノライトとカソライトを陰イオン交換膜で分離してイオン交換膜電解を行って、アノライトとして塩化ニッケル溶液を得る工程、
得られた塩化ニッケル溶液を、大気圧下で８０〜１００℃に加熱して濃縮し、濃縮塩化ニッケル溶液を得る工程、
得られた濃縮塩化ニッケル溶液を、大気圧下で１８０〜２２０℃に加熱して乾燥脱水し、無水塩化ニッケルを得る工程、
を含む、無水塩化ニッケルの製造方法。
【請求項６】
アノライトとして塩化ニッケル溶液を得る工程の後に、
以下の（ａ）〜（ｃ）のいずれかの工程が設けられ：
（ａ）塩化ニッケル溶液を、溶媒抽出剤と接触させた後に分離して、鉄除去された塩化ニッケル溶液を得る工程；
（ｂ）塩化ニッケル溶液を、イオン交換樹脂と接触させた後に分離して、鉄除去された塩化ニッケル溶液を得る工程；
（ｃ）塩化ニッケル溶液に対して、過酸化水素水を添加し、又は酸素含有気体を吹き込んで、酸化還元電位を７００ｍＶ以上へとすることによって、鉄イオンを３価へと酸化して、析出沈殿させた後に分離して、鉄除去された塩化ニッケル溶液を得る工程、
さらに、上記設けられた（ａ）〜（ｃ）のいずれかの工程の後に、鉄除去された塩化ニッケル溶液を塩化ニッケル溶液として使用して、
得られた塩化ニッケル溶液を、大気圧下で８０〜１００℃に加熱して濃縮し、濃縮塩化ニッケル溶液を得る工程、が行われる、請求項５に記載の方法。
【請求項７】
濃縮塩化ニッケル溶液を得る工程において、得られた塩化ニッケル溶液が、石英容器中で、加熱して濃縮される、請求項５又は請求項６に記載の方法。
【請求項８】
濃縮塩化ニッケル溶液を得る工程において、加熱が大気中で行われる、請求項５〜７のいずれかに記載の方法。
【請求項９】
無水塩化ニッケルを得る工程において、得られた濃縮塩化ニッケル溶液が、石英容器上で、加熱して乾燥脱水される、請求項５〜８のいずれかに記載の方法。
【請求項１０】
無水塩化ニッケルを得る工程において、乾燥が不活性ガス雰囲気中で行われる、請求項５〜９のいずれかに記載の方法。
【請求項１１】
無水塩化ニッケルを得る工程が、得られた濃縮塩化ニッケル溶液を、大気圧下で１８０〜２２０℃に加熱して乾燥脱水しながら粉砕して、粉末の無水塩化ニッケルを得る工程である、請求項５〜１０のいずれかに記載の方法。
【発明の詳細な説明】
【技術分野】
【０００１】
本発明は、有機金属気相成長法（以下ＭＯ−ＣＶＤ： Ｍｅｔａｌ Ｏｒｇａｎｉｃ Ｃｈｅｍｉｃａｌ Ｖａｐｏｒ Ｄｅｐｏｓｉｔｉｏｎ）および原子層堆積法（以下ＡＬＤ：Ａｔｏｍｉｃ Ｌａｙｅｒ Ｄｅｐｏｓｉｔｉｏｎ）のプリカーサー原料用に適した無水塩化ニッケル及びその製造方法に関する。
【背景技術】
【０００２】
次世代超高密度半導体デバイス（ＵＬＳＩ)の製造に使用されるニッケル薄膜は、ＭＯ−ＣＶＤまたはＡＬＤにより製膜されるが、この原料ガスとして有機金属錯体が前駆体（プリカーサー）として使用される。このプリカーサー用原料となる無水塩化ニッケルは高純度であることが求められ、幾つかの製造方法が提案されている（特許文献１、特許文献２、特許文献３）。特許文献１は、塩化ニッケルを２４０〜２５０℃で１段目乾燥、３００〜３４０℃で２段目乾燥することで、無水塩化ニッケルを水分０．２〜０．３ｗｔ％として製造する方法を開示している。特許文献２は、金属ニッケルを塩酸で溶解し、不純物除去し、塩化ニッケル溶液を脱水／乾燥、造粒することで無水塩化ニッケルを製造する方法を開示している。また、粒径４ｍｍ以上の粒子が１質量％以下で、かつ、０．３ｍｍ以下の粒子が６０質量％以下であること、嵩密度が１．５〜０．９ｋｇ／Ｌであること、実施例で無水塩化ニッケル中、水分０．１ｗｔ％，鉄１０〜４０ｗｔｐｐｍとしたことを開示している。特許文献３は、塩化ニッケル六水塩を、大気圧又は１００ｔｏｒｒで１６０〜２００℃で熱処理し、ＮｉＯ含有率０．１〜１ｗｔ％の無水塩化ニッケルを製造する方法を開示している。
【先行技術文献】
【特許文献】
【０００３】
【特許文献１】特許第４９１８１９４号公報
【特許文献２】特許第４１２７４７７号公報
【特許文献３】特開平１１−２６３６２５号公報
【発明の概要】
【発明が解決しようとする課題】
【０００４】
従来の製造方法では、製造された無水塩化ニッケルには、鉄が５０ｗｔｐｐｍ程度残存し、また無水塩化ニッケル以外の成分が１ｗｔ％程度含まれるものであった。本発明者の知見によれば、このような不純物成分が残存する無水塩化ニッケルを、ＭＯ−ＣＶＤまたはＡＬＤ用プリカーサーの原料として半導体ウエハ上でデバイス作製に使用した場合には、得られるニッケル膜は、膜抵抗の増大やゲート電圧の不安定化をもたらすという問題がある。さらにこのような不純物成分が残存する無水塩化ニッケルを使用した場合には、ＣＶＤ原料のプリカーサーを合成する際の収率が低くなるという問題がある。【０００５】
したがって、本発明の目的は、従来よりも高純度で、不純物成分の含有量が低減された、無水塩化ニッケル及びその製造方法を提供することにある。
【課題を解決するための手段】
【０００６】
本発明者は、鋭意検討の結果、金属ニッケルを原料として、イオン交換膜電解法によって塩化ニッケル水溶液を作製し、必要に応じて主な不純物である鉄イオンを除去し、その後、濃縮、脱水工程において外来不純物が少なくなる環境を整えることによって、高純度無水塩化ニッケルが得られることを見出して、本発明に到達した。【０００７】
したがって、本発明は次の（１）以下を含む。
（１）
ガス成分以外の不純物元素の含有量合計が１０ｗｔｐｐｍ未満であり、硼素、ナトリウム、マグネシウム、アルミニウム、カリウム、カルシウム、チタン、クロム、マンガン、鉄、銅、亜鉛、ヒ素、銀、カドミウム、インジウム、錫、タリウム、鉛含有量がそれぞれ１ｗｔｐｐｍ未満であり、珪素、コバルト含有量がそれぞれ５ｗｔｐｐｍ未満である、無水塩化ニッケル。
（２）
酸素含有量が３５０ｗｔｐｐｍ未満（又は、含水率０．５ｗｔ％未満）である無水塩化ニッケル。
（３）
粒径４ｍｍ以上の粒子合計が１０ｗｔ％以上、好ましくは５０ｗｔ％以上で、かつ、粒径０．３ｍｍ以下の粒子が３０ｗｔ％以下、好ましくは１０ｗｔ％以下である、（１）又は（２）に記載の無水塩化ニッケル。
（４）
かさ密度が１．５〜３．０ｇ／ｃｍ3、タップ密度が２．０〜３．３ｇ／ｃｍ3である事を特徴とする（１）〜（３）のいずれかに記載の無水塩化ニッケル。【０００８】
さらに、本発明は次の（１１）以下を含む。
（１１）
アノードとして原料金属ニッケルを使用し、カソードとして導電性材料を使用し、電解液として高純度塩酸を使用し、アノライトとカソライトを陰イオン交換膜で分離してイオン交換膜電解を行って、アノライトとして塩化ニッケル溶液を得る工程、
得られた塩化ニッケル溶液を、大気圧下で８０〜１００℃に加熱して濃縮し、濃縮塩化ニッケル溶液を得る工程、
得られた濃縮塩化ニッケル溶液を、大気圧下で１８０〜２２０℃に加熱して乾燥脱水し、無水塩化ニッケルを得る工程、
を含む、無水塩化ニッケルの製造方法。
（１２）
アノライトとして塩化ニッケル溶液を得る工程の後に、
以下の（ａ）〜（ｃ）のいずれかの工程が設けられ：
（ａ）塩化ニッケル溶液を、溶媒抽出剤と接触させた後に分離して、鉄除去された塩化ニッケル溶液を得る工程；
（ｂ）塩化ニッケル溶液を、イオン交換樹脂と接触させた後に分離して、鉄除去された塩化ニッケル溶液を得る工程；
（ｃ）塩化ニッケル溶液に対して、過酸化水素水を添加し、又は酸素含有気体を吹き込んで、酸化還元電位を７００ｍＶ以上へとすることによって、鉄イオンを３価へと酸化して、析出沈殿させた後に分離して、鉄除去された塩化ニッケル溶液を得る工程、
さらに、上記設けられた（ａ）〜（ｃ）のいずれかの工程の後に、鉄除去された塩化ニッケル溶液を塩化ニッケル溶液として使用して、
得られた塩化ニッケル溶液を、大気圧下で８０〜１００℃に加熱して濃縮し、濃縮塩化ニッケル溶液を得る工程、が行われる、（１１）に記載の方法。
（１３）
濃縮塩化ニッケル溶液を得る工程において、得られた塩化ニッケル溶液が、石英容器中で、加熱して濃縮される、（１１）又は（１２）に記載の方法。
（１４）
濃縮塩化ニッケル溶液を得る工程において、加熱が大気中で行われる、（１１）〜（１３）のいずれかに記載の方法。
（１５）
無水塩化ニッケルを得る工程において、得られた濃縮塩化ニッケル溶液が、石英容器上で、加熱して乾燥脱水される、（１１）〜（１４）のいずれかに記載の方法。
（１６）
無水塩化ニッケルを得る工程において、乾燥が不活性ガス雰囲気中で行われる、（１１）〜（１５）のいずれかに記載の方法。
（１７）
無水塩化ニッケルを得る工程が、得られた濃縮塩化ニッケル溶液を、大気圧下で１８０〜２２０℃に加熱して乾燥脱水しながら粉砕して、粉末の無水塩化ニッケルを得る工程である、（１１）〜（１６）のいずれかに記載の方法。
（１８）
ガス成分以外の不純物元素の含有量合計が１０ｗｔｐｐｍ未満であり、硼素、ナトリウム、マグネシウム、アルミニウム、カリウム、カルシウム、チタン、クロム、マンガン、鉄、銅、亜鉛、ヒ素、銀、カドミウム、インジウム、錫、タリウム、鉛含有量がそれぞれ１ｗｔｐｐｍ未満であり、珪素、コバルト含有量がそれぞれ５ｗｔｐｐｍ未満である、（１１）〜（１７）のいずれかに記載の無水塩化ニッケルの製造方法。
（１９）
酸素含有量が３５０ｗｔｐｐｍ未満（又は、含水率０．５ｗｔ％未満）である、（１１）〜（１８）のいずれかに記載の無水塩化ニッケルの製造方法。
（２０）
無水塩化ニッケルが、粒径４ｍｍ以上の粒子合計が１０ｗｔ％以上、好ましくは５０ｗｔ％以上で、かつ、粒径０．３ｍｍ以下の粒子が３０ｗｔ％以下、好ましくは１０ｗｔ％以下である、（１１）〜（１９）のいずれかに記載の無水塩化ニッケルの製造方法。
（２１）
かさ密度が１．５〜３．０ｇ／ｃｍ3、タップ密度が２．０〜３．３ｇ／ｃｍ3である事を特徴とする、（１１）〜（２０）のいずれかに記載の無水塩化ニッケルの製造方法。
【発明の効果】
【０００９】
本発明によれば、従来よりも高純度で、不純物成分の含有量が低減された、無水塩化ニッケルを得ることができる。この高純度無水塩化ニッケルを、半導体ウエハ上でデバイス作製に使用した場合には、仕事関数に影響を与える遷移金属不純物が少ないため、安定したゲート電圧が実現できる。また、高純度であるために、ニッケルシリサイドの形成においても、不純物による抵抗上昇が少なくなる。また、高純度であるために、ＣＶＤ原料のプリカーサーを合成する際の収率が向上する。また、本発明の製造方法では、高濃度の強酸による溶解を含まないために、従来よりも環境負荷が小さく、簡便な設備で製造できる。
【図面の簡単な説明】
【００１０】
【図１】図１は電解合成に使用される電解槽の構成を示す説明図である。
【図２】図２は電解合成に使用される、アノードバスケットを備えた電解槽の構成を示す説明図である。
【発明を実施するための形態】
【００１１】
以下に本発明を実施の態様をあげて詳細に説明する。本発明は以下に挙げる具体的な実施の態様に限定されるものではない。
【００１２】
［無水塩化ニッケルの製造］
本発明の無水塩化ニッケルは、アノードとして原料金属ニッケルを使用し、カソードとして導電性材料を使用し、電解液として高純度塩酸を使用し、アノライトとカソライトを陰イオン交換膜で分離して、イオン交換膜電解を行って、アノライトとして塩化ニッケル溶液を得る工程、得られた精製塩化ニッケル溶液を、大気圧下で８０〜１００℃に加熱して濃縮し、濃縮塩化ニッケル溶液を得る工程、得られた濃縮塩化ニッケル溶液を、大気圧下で１８０〜２２０℃に加熱して乾燥脱水し、無水塩化ニッケルを得る工程、を含む方法によって、製造することができる。尚、精製塩化ニッケル溶液を前記加熱濃縮する場合、８０℃より低い温度で処理すると濃縮に非常に時間がかかるため好ましくなく、１００℃より高温で処理すると液が沸騰するため好ましくない。また、濃縮された塩化ニッケル溶液を乾燥脱水する場合、１８０℃より低温で処理すると乾燥に非常に時間がかかるため好ましくなく、２２０℃より高温で処理すると加熱装置の制約や取扱いが危険になるため好ましくない。
【００１３】
［鉄除去工程］
上記製造方法において、得られる塩化ニッケル溶液に不純物となる鉄イオンが混入している場合がある。好適な実施の態様において、鉄イオンを除去する工程を行うことができる。この鉄除去工程は、上記のアノライトとして塩化ニッケル溶液を得る工程の後に行うことができ、鉄除去されて精製された塩化ニッケル溶液を、上記の大気圧下で８０〜１００℃に加熱して濃縮し濃縮塩化ニッケル溶液を得る工程の材料として使用することができる。この鉄除去工程として、以下に挙げる「溶媒抽出」、「イオン交換」又は「鉄酸化」の工程を使用することができる。
【００１４】
［溶媒抽出］
好適な実施の態様において、鉄除去工程として、溶媒抽出の工程を行うことができる。溶媒抽出工程では、塩化ニッケル溶液に溶媒抽出剤を接触させて、鉄イオンを抽出除去する。溶媒抽出剤としては、例えば２−エチルヘキシルホスホン酸水素２−エチルヘキシル、リン酸水素ビス（２−エチルヘキシル）、ビス（２−エチルヘキシル)ホスフイン酸をあげることができ、２−エチルヘキシルホスホン酸水素２−エチルヘキシルが好ましい。溶媒抽出剤は、塩化ニッケル溶液と分離して、除去することができ、所望により活性炭等の公知の手段によって、除去を完全なものとすることができる。
【００１５】
［イオン交換］
好適な実施の態様において、鉄除去工程として、イオン交換の工程を行うことができる。イオン交換工程では、イオン交換樹脂と接触させて鉄イオンをイオン交換除去する。イオン交換樹脂としては、例えば強塩基性陰イオン交換樹脂、キレート樹脂をあげることができ、強塩基性陰イオン交換樹脂が好ましい。
【００１６】
［鉄酸化］
好適な実施の態様において、鉄除去工程として、鉄酸化の工程を行うことができる。鉄酸化工程では、鉄イオンを酸化して塩化ニッケル溶液中の鉄イオンを３価にして析出沈殿させ、これを濾過分離する。鉄イオンの酸化は、塩化ニッケル溶液中へ、過酸化水素水を添加する、又は、酸素含有気体を吹き込み、酸化還元電位を７００ｍＶ以上にして、行うことができる。
【００１７】
［原料金属ニッケル］
原料金属ニッケルとしては、４Ｎ（９９．９９％）以上の純度を有するものであれば制限無く使用できるが、さらに高純度な例えば５Ｎ（９９．９９９％）、あるいは６Ｎ（９９．９９９９％）の純度を有するものを用いれば主な不純物である鉄を除く工程を省略出来る為、より好ましい。
原料金属ニッケルは、電解を行うために、電解状態を安定化するため平坦かつ平滑な形状を有するものが好ましい。本発明における４Ｎ（９９．９９％）の金属ニッケルとは、水素、炭素、窒素、酸素等のガス成分を除いて検出された不純物の含有量の合計が０．０１％未満である純度の金属ニッケルをいう。
【００１８】
［アノード］
ニッケルを電気分解するにあたっては、直接ニッケルをアノードとする方法か、又は不溶性電極を介してニッケルに通電する方法がある。不溶性電極を用いる場合は、一般的なものであれば制限無く使用できるが、例えば白金又は白金めっきをしたチタン、あるいは白金族酸化物を塗布焼成したチタン等が好ましい。
【００１９】
［カソード］
カソードとしては、導電性があれば制限無く使用できるが、例えばチタン、ニッケルあるいは黒鉛が好ましい。
【００２０】
［電解液］
電解液としては高純度なものであれば制限無く使用できるが、特級、又は電子工業用高純度の塩酸が使用でき、使用時にこれを純水で希釈して、例えば濃度０．１〜６．０規定の希塩酸として使用できる。
【００２１】
［陰イオン交換膜］
陰イオン交換膜としては、公知の陰イオン交換膜が使用できる。
【００２２】
［塩化ニッケル溶液］
アノライトとして得られる塩化ニッケル溶液は、ガス成分を除いて、既に高純度なものである。したがって、本発明は、高純度塩化ニッケル溶液、及びその製造方法にもある。
【００２３】
［加熱濃縮］
塩化ニッケル溶液を、加熱濃縮して、濃縮塩化ニッケル溶液が得られる。加熱濃縮は、大気圧下で、８０〜１００℃、好ましくは９０〜１００℃に加熱して行われる。好適な実施の態様において、加熱濃縮は、大気中で行われる。好適な実施の態様において、塩化ニッケル溶液（塩化ニッケル希塩酸溶液）が、石英容器中で、加熱濃縮される。
【００２４】
［加熱乾燥脱水］
濃縮塩化ニッケル溶液を加熱脱水乾燥して、無水塩化ニッケルが得られる。加熱脱水乾燥は、大気圧下で１８０〜２２０℃、好ましくは１９０〜２１０℃に加熱して行われる。好適な実施の態様において、加熱乾燥は不活性ガス中で行われる。好適な実施の態様において、濃縮塩化ニッケル溶液が石英容器上で加熱乾燥される。
【００２５】
［粉砕］
好適な実施の態様において、濃縮塩化ニッケル溶液を加熱乾燥しながら粉砕して、粉末の無水塩化ニッケルを得ることができる。好適な実施の態様において、この粉砕は石英容器上で行うことができる。
【００２６】
［無水塩化ニッケル］
得られた無水塩化ニッケルは、ガス成分以外の不純物元素の総含有量合計が１０ｗｔｐｐｍ未満であり、硼素、ナトリウム、マグネシウム、アルミニウム、カリウム、カルシウム、チタン、クロム、マンガン、鉄、銅、亜鉛、ヒ素、銀、カドミウム、インジウム、錫、タリウム、鉛含有量がそれぞれ１ｗｔｐｐｍ未満であり、珪素、コバルト含有量がそれぞれ５ｗｔｐｐｍ未満である。
尚、本明細書において、ガス成分元素とは、酸素、窒素、水素、炭素をいう。ガス成分元素以外の不純物元素の含有量は、グロー放電質量分析法（以下ＧＤ−ＭＳ：Ｇｌｏｗ Ｄｉｓｃｈａｒｇｅ Ｍａｓｓ Ｓｐｅｃｔｒｏｍｅｔｒｙ）によって測定した値をいう。
【００２７】
［無水塩化ニッケル粉末］
好適な実施の態様において、無水塩化ニッケルは粉末として得られる。好適な実施の態様において、無水塩化ニッケル粉末は粒径４ｍｍ以上の粒子合計が例えば１０質量％以上、好ましくは５０質量％以上で、粒径０．３ｍｍ以下の粒子が３０質量％以下、好ましくは１０質量％以下である。これらの粒径と含有割合は、篩別によって測定することができる。
【００２８】
［ＣＶＤ原料］
本発明による高純度無水塩化ニッケルは、優れたＣＶＤ（化学気相法）原料となる。したがって、本発明は、高純度無水塩化ニッケルを使用したＣＶＤ原料、該ＣＶＤ原料によって形成されたニッケル膜又はニッケル微粉にもあり、該ニッケル膜又はニッケル微粉によって形成された半導体デバイス、電子回路又は電子デバイス等にもあり、これらの製造方法にもある。
【実施例】
【００２９】
以下に実施例を挙げて、本発明をさらに詳細に説明する。本発明は、以下の実施例に限定されるものではない。【００３０】
［実施例１］
イオン交換膜（炭化水素系陰イオン交換膜）を取り付けた電解槽を用意し、アノライトには純水で濃度１規定に希釈した高純度塩酸、カソライトには同様に濃度６規定塩酸を夫々８Ｌ入れた。アノードとして導線を取り付けた純度５Ｎのニッケル２，４０９ｇを、カソードにはチタン板を用意した。アノード、カソード間に直流電源を接続し、電流値を５Ａ定電流として、１２０時間通電した。その間、電圧は１．４〜２．８Ｖの間で変動した。液温度は開始時３０℃が最高３５℃まで上昇した。電解後、ニッケル重量を測定した所、１，７３６ｇに減少しており、溶解重量は６７３ｇであった。このようにして、電解合成によって塩化ニッケル溶液を得た。
当該溶液の濃度分析をした所、ニッケル濃度は８４ｇ／Ｌ、鉄濃度は０．１ｍｇ／Ｌ以下であった。【００３１】
次に、当該溶液の一部１．５Ｌを石英容器に入れ、ホットプレート上で１００℃まで加熱し、水分を蒸発させた。水分がなくなった所で（すなわち、シャーベット状となったところで）、大気中でさらに温度を１８０℃まで上げて２時間保持した。出来上った結晶を回収した所、２７０ｇ得られた。
これを窒素雰囲気中で石英製容器を用いて粉砕、篩分けをして、塩化ニッケル粉末を得た。
該塩化ニッケル粉末をエックス線回折で結晶構造を解析した所、無水塩化ニッケルが出来ていることを確認した。
該無水塩化ニッケル結晶をＧＤ−ＭＳ分析で不純物品位定量を行った所、表１の結果であった。又、篩を用いた粒度の測定、かさ密度、タップ密度を調べた結果も併せて表１に示す。【００３２】
［比較例１］
実施例１で電解工程終了後に得られた塩化ニッケル溶液１．５Ｌを石英容器に入れ、ホットプレート上で９０℃まで加熱し、水分を蒸発させた。水分がなくなった所で、大気中でさらに温度を１６０℃まで上げて２時間保持した。出来上った結晶を回収した所、２８５ｇ得られた。
これを窒素雰囲気中で石英製容器を用いて粉砕、篩分けをして、塩化ニッケル粉末を得た。
該塩化ニッケル粉末をエックス線回折で結晶構造を解析した所、無水塩化ニッケル以外に塩化ニッケル六水和物が出来ていることを確認した。
該無水塩化ニッケル結晶をＧＤ−ＭＳ分析で不純物品位定量を行った所、表１の結果であった。又、篩を用いた粒度の測定、かさ密度、タップ密度を調べた結果も併せて表１に示す。【００３３】
［実施例２］
実施例１と同様の電解槽を用意し、アノライト、カソライトも同様の塩酸を入れた。アノードとして導線を取り付けた純度４Ｎの市販ニッケル２，５２０ｇを、カソードにはチタン板を用意した。アノード、カソード間に直流電源を接続し、電流値を５Ａ定電流として、１２０時間通電した。その間、電圧は１．５〜３．２Ｖの間で変動した。液温度は開始時２８℃が最高３６℃まで上昇した。電解後、ニッケル重量を測定した所、１，８４０ｇに減少しており、溶解重量は６８０ｇであった。このようにして、電解合成によって塩化ニッケル溶液を得た。
当該溶液の濃度分析をした所、ニッケル濃度は８６ｇ／Ｌ、鉄濃度は０．６ｍｇ／Ｌであった。【００３４】
電解工程終了後に得られた塩化ニッケル溶液１．５Ｌに、当該溶液の一部１．０Ｌと、ノルマルパラフィンを８３０ｍＬと溶媒抽出剤（２−エチルヘキシルホスホン酸水素２−エチルヘキシル）を１７０ｍＬ混合した溶媒抽出剤を同一容器に入れて３０分間撹拌した後、１時間静置し、上層に分離した溶媒抽出剤を分離して、下層の塩化ニッケル溶液を回収した。次に該塩化ニッケル溶液に活性炭を２０ｇ添加し、１時間撹拌後濾過して、該塩化ニッケル溶液中に残った溶媒抽出剤を除去した。このように溶媒抽出処理して、精製した塩化ニッケル溶液を得た。【００３５】
次に該塩化ニッケル溶液を石英容器に入れ、ホットプレート上で９０℃まで加熱し、水分を蒸発させた。水分がなくなった所で、大気中でさらに温度を２００℃まで上げて２時間保持した。出来上った結晶を回収した所、２７８ｇ得られた。
これを窒素雰囲気下で石英製容器を用いて粉砕、篩分けをして、塩化ニッケル粉末を得た。
該塩化ニッケル粉末をエックス線回折で結晶構造を解析した所、無水塩化ニッケルが出来ていることを確認した。
該無水塩化ニッケル結晶をＧＤ−ＭＳ分析で不純物品位定量を行った所、表１の結果であった。又、篩を用いた粒度の測定、かさ密度、タップ密度を調べた結果も併せて表１に示す。【００３６】
［実施例３］
実施例２で電解工程終了後に得られた塩化ニッケル溶液１．５Ｌに高純度塩酸を入れて液中の酸濃度を６規定にした。該塩化ニッケル溶液を、三菱化学株式会社製強塩基性陰イオン交換樹脂を０．５Ｌ充填したカラムに、空間速度ＳＶ５〜１０で通液させた。このように陰イオン交換処理して、精製した塩化ニッケル溶液を得た。【００３７】
次に該塩化ニッケル溶液を石英容器に入れ、ホットプレート上で８０℃まで加熱し、水分を蒸発させた。水分がなくなった所で、大気中でさらに温度を２２０℃まで上げて２時間保持した。出来上った結晶を回収した所、２７６ｇ得られた。
これを窒素雰囲気下で石英製乳鉢を用いて粉砕、篩分けをして、塩化ニッケル粉末を得た。
該塩化ニッケル粉末をエックス線回折で結晶構造を解析した所、無水塩化ニッケルが出来ていることを確認した。
該無水塩化ニッケル結晶をＧＤ−ＭＳ分析で不純物品位定量を行った所、表１の結果であった。又、篩を用いた粒度の測定、かさ密度、タップ密度を調べた結果も併せて表１に示す。【００３８】
［比較例２］
実施例２で電解工程終了後に得られた塩化ニッケル溶液１．５Ｌを、鉄を除去する精製工程を行わず、そのまま用いた以外は、実施例２と同じ結晶生成工程を行い、塩化ニッケル粉末を得た。
該塩化ニッケル粉末をエックス線回折で結晶構造を解析した所、無水塩化ニッケルが出来ていることを確認した。
該無水塩化ニッケル結晶をＧＤ−ＭＳ分析で不純物品位定量を行った所、鉄が７ｗｔｐｐｍ含まれていた。他の成分も含めた結果を表１に示す。又、篩を用いた粒度の測定、かさ密度、タップ密度を調べた結果も併せて表１に示す。【００３９】
【表１】
2017126442.tif 000003
【００４０】
実施例１〜３及び比較例１、２の無水塩化ニッケル結晶について、ドライルーム中で示差熱−熱重量同時測定（ＴＧ−ＤＴＡ）装置によって測定して、含水率を求めた。それぞれの値は、以下の通りである。
実施例１：０．４    実施例２：０．３    実施例３：０．３    比較例１：１５．３    比較例２：０．３  （ｗｔ％）  【００４１】
電解合成は、図１に示す装置を用いて行った。電解槽１は、陰イオン交換膜４で仕切られており、陽極側の内部は、アノライト１０ａ、陰極側はカソライト１０ｂで満たされている。アノライト１０ａにはアノード２が取り付けられ、アノライトに浸漬させる状態で、原料ニッケル５が取り付けられている。また、カソライト１０ｂにはカソード３が取り付けられ、カソライト１０ｂに浸漬させる状態で、導電性材料６が取り付けられている。【００４２】
図２は、別の形態の装置を示している。カソード側は図１と同様だが、アノード側は原料ニッケル５がアノードバスケット５０に入れられている。アノードバスケット５０のカソード３を向いた面には開口部が設けられ、内部の原料ニッケル５が出ない様、その面を濾布５１で閉じている。
【産業上の利用可能性】
【００４３】
本発明によれば、従来よりも高純度で、特に鉄成分の含有量が低減された、無水塩化ニッケルを、従来よりも低環境負荷の工程によって得ることができる。本発明は産業上有用な発明である。
【符号の説明】
【００４４】
１…電解槽
２…アノード
３…カソード
４…イオン交換膜
５…原料ニッケル
６…導電性材料
１０ａ…アノライト
１０ｂ…カソライト
５０…アノードバスケット
５１…濾布
【図１】
2017126442.tif 000004
【図２】
2017126442.tif 000005
【国際調査報告】
2017126442.tif 000006
2017126442.tif 000007
2017126442.tif 000008
2017126442.tif 000009